(57)【要約】【課題】加熱によるオリゴマーの析出を防止できるタッチパネルの製造方法を提供する。【解決手段】製造工程に加熱工程を含んでなる、透明基板１の少なくとも片面に透明導電層２を有してなる静電容量式タッチパネル７の製造方法において、前記透明基板１として、透明プラスチックフィルム１１の表面に、ポリアミドイミド樹脂を含有する厚みが３０〜１２０ｎｍの被膜１２を有する構成を一部に含む積層体、を用いる。【選択図】図１
2012185587.tif 000002
【特許請求の範囲】
【請求項１】
製造工程に加熱工程を含んでなる、透明基板の少なくとも片面に透明導電層を有してなる静電容量式タッチパネルの製造方法において、前記透明基板として、透明プラスチックフィルムの表面に、ポリアミドイミド樹脂を含有する厚みが３０〜１２０ｎｍの被膜を有する構成を一部に含む積層体、を用いてなることを特徴とする静電容量式タッチパネルの製造方法。
【請求項２】
製造工程に加熱工程を含んでなる、透明基板上に透明導電層を有してなる上部電極および下部電極の透明導電層どうしを対向するようにスペーサーを介して配置してなる抵抗膜方式タッチパネルの製造方法において、前記上部及び／又は下部の透明基板として、透明プラスチックフィルムの表面に、ポリアミドイミド樹脂を含有する厚みが３０〜１２０ｎｍの被膜を有する構成を一部に含む積層体、を用いてなることを特徴とする抵抗膜式タッチパネルの製造方法。
【請求項３】
透明基板の少なくとも片面に透明導電層を有してなる静電容量式タッチパネルにおいて、前記透明基板として、透明プラスチックフィルムの表面に、ポリアミドイミド樹脂を含有する厚みが３０〜１２０ｎｍの被膜を有する構成を一部に含む積層体、を用いてなることを特徴とする静電容量式タッチパネル。
【請求項４】
透明基板上に透明導電層を有してなる上部電極および下部電極の透明導電層どうしを対向するようにスペーサーを介して配置してなる抵抗膜方式タッチパネルにおいて、前記上部及び／又は下部の透明基板として、透明プラスチックフィルムの表面に、ポリアミドイミド樹脂を含有する厚みが３０〜１２０ｎｍの被膜を有する構成を一部に含む積層体、を用いてなることを特徴とする抵抗膜式タッチパネル。
【請求項５】
透明プラスチックフィルム表面へのオリゴマーの析出を防止する方法であって、透明プラスチックフィルムの表面に、ポリアミドイミド樹脂を含有する厚みが３０〜１２０ｎｍの被膜を形成する工程を含むことを特徴とするオリゴマーの析出防止方法。
【請求項６】
透明プラスチックフィルムの表面に、ポリアミドイミド樹脂を含有する厚みが３０〜１２０ｎｍの被膜を有することを特徴とする透明基板。
【請求項７】
前記透明プラスチックフィルムの前記被膜とは反対側の表面に機能性膜を有することを特徴とする請求項６記載の透明基板。
【発明の詳細な説明】
【技術分野】
【０００１】
この発明は、タッチパネルの製造方法、タッチパネル、オリゴマーの析出防止方法に関する。
【背景技術】
【０００２】
プラスチックフィルムは、ＬＣＤ部材のプリズムシート、レンズシート、拡散板、反射板、タッチパネル等のベースフィルムとしてや、反射防止用やディスプレイ防爆用のベースフィルムなど、各種光学用途に広く使用されている。これら光学用途において明るく鮮明な画像を得るために、光学用フィルムとして用いられるベースフィルムは、その使用形態から透明性が良好で、かつ画像に影響を与える異物やキズ等の欠陥がないことが必要となる。
【０００３】
ところが近年、その用途が多様化するにつれて、フィルムの加工条件や使用条件が多様化し、プラスチックフィルムを加熱処理した際に、フィルム表面に、該フィルムの非架橋成分であるオリゴマーと称される重合体（環状三量体）が析出するとの問題が生じている。フィルム表面へのオリゴマーの析出が激しい場合、フィルム加工時にオリゴマーが工程内に付着して汚染したり、高度な透明性が必要な用途に使用できなくなるなどの諸問題を生じる。
【０００４】
従来、フィルム表面へのオリゴマーの析出を防止する方法として種々の提案がなされている。例えば特許文献１では、抵抗膜方式の透明タッチパネルにおいて、固定電極支持体と対向して配置され、上面にハードコート層が形成された可動電極フィルムの下面に、シロキサン系樹脂、アクリルエポキシ系樹脂、メラミン系樹脂、アクリル系樹脂などの樹脂で構成され、厚みが０．５μｍ以上の透明な収縮性樹脂層（被膜）を介して、可動電極を形成する技術が開示されている。
【０００５】
また、特許文献２では、プラスチックフィルムの表面に金属酸化物ゾルと有機金属化合物を含有する被膜を設けたシートを、透明基板として用いた抵抗膜方式のタッチパネルが記載されている。また、特許文献３では、プラスチックフィルムの表面にセルロース誘導体を含有する被膜を設けたシートを、透明基板として用いた抵抗膜方式のタッチパネルが記載されている。
【先行技術文献】
【特許文献】
【０００６】
【特許文献１】特開平７−１３６９５号公報
【特許文献２】特開２０１０−１７３２９６号公報
【特許文献３】特開２０１０−２５３９３４号公報
【発明の概要】
【発明が解決しようとする課題】
【０００７】
特許文献１は、可動電極フィルムの下面に透明な被膜を形成することにより、可動電極フィルムの非架橋成分であるオリゴマーが可動電極側へ析出し、白化状態となって透明性が失われ、外観及び視認性が悪化することを防止するというものである。しかし、厚みが０．５μｍ以上と比較的厚く形成されているため加工適正が悪く、折り曲げると被膜にクラックを生じるおそれがあった。また、被膜とプラスチックフィルムとの密着性が不十分であるため、両者の間で界面剥離が起きるおそれがあった。
【０００８】
特許文献２，３は、被膜の厚みが１２０ｎｍ以下であり十分に薄膜といえるものであるが、被膜とプラスチックフィルムとの密着性が不十分であり、両者の間で界面剥離が起きるおそれがあった。
【０００９】
上記のように、被膜にクラックや界面剥離が生じると、当該部分からオリゴマーが析出しやすくなる問題がある。
【００１０】
なお、特許文献１の場合、被膜の厚みをさらに上げていけば（たとえば３μｍ以上）、厚み方向の一部でクラックが生じてもオリゴマーの析出を防止し得るが、薄膜化の要請に反するとともに、製造過程でロール状に巻き取った際にブロッキングしやすくなってしまう。
【００１１】
そこで本発明は、密着性不良による界面剥離やクラックを起因とした加熱によるオリゴマーの析出を防止できるタッチパネルの製造方法を提供することを目的とする。
【課題を解決するための手段】
【００１２】
上記目的を解決する本発明の静電容量式タッチパネルの製造方法は、製造工程に加熱工程を含んでなる、透明基板の少なくとも片面に透明導電層を有してなる静電容量式タッチパネルの製造方法において、前記透明基板として、透明プラスチックフィルムの表面に、ポリアミドイミド樹脂を含有する厚みが３０〜１２０ｎｍの被膜を有する構成を一部に含む積層体、を用いてなることを特徴とするものである。
【００１３】
また、本発明の抵抗膜式タッチパネルの製造方法は、製造工程に加熱工程を含んでなる、透明基板上に透明導電層を有してなる上部電極および下部電極の透明導電層どうしを対向するようにスペーサーを介して配置してなる抵抗膜方式タッチパネルの製造方法において、前記上部及び／又は下部の透明基板として、透明プラスチックフィルムの表面に、ポリアミドイミド樹脂を含有する厚みが３０〜１２０ｎｍの被膜を有する構成を一部に含む積層体、を用いてなることを特徴とするものである。
【００１４】
また、本発明の静電容量式タッチパネルは、透明基板の少なくとも片面に透明導電層を有してなる静電容量式タッチパネルにおいて、前記透明基板として、透明プラスチックフィルムの表面に、ポリアミドイミド樹脂を含有する厚みが３０〜１２０ｎｍの被膜を有する構成を一部に含む積層体、を用いてなることを特徴とするものである。
【００１５】
また、本発明の抵抗膜式タッチパネルは、透明基板上に透明導電層を有してなる上部電極および下部電極の透明導電層どうしを対向するようにスペーサーを介して配置してなる抵抗膜方式タッチパネルにおいて、前記上部及び／又は下部の透明基板として、透明プラスチックフィルムの表面に、ポリアミドイミド樹脂を含有する厚みが３０〜１２０ｎｍの被膜を有する構成を一部に含む積層体、を用いてなることを特徴とするものである。
【００１６】
また、本発明のオリゴマーの析出防止方法は、透明プラスチックフィルム表面へのオリゴマーの析出を防止する方法であって、透明プラスチックフィルムの表面に、ポリアミドイミド樹脂を含有する厚みが３０〜１２０ｎｍの被膜を形成する工程を含むことを特徴とするものである。
【００１７】
本発明において「オリゴマー」とは、加熱処理後、結晶化して透明プラスチックフィルムの表面に析出する低分子量物のうち、透明プラスチックフィルムを構成するポリマーの三量体成分を主とするものと定義する。また、「オリゴマーの析出を防止する」とは、透明プラスチックフィルムを１４０〜１５０℃の温度で４時間、加熱処理した後、透明プラスチックフィルムの被膜形成面側を２００倍の顕微鏡で観察した際に１０視野当たり（面積０．５ｍｍ２
）、円相当径で１μｍφ以上の析出物が５０個未満、好ましくは２０個以下、さらに好ましくは１０個以下であることをいう。なお、析出物の円相当径で１μｍφ未満の場合、顕微鏡レベルではその存在を確認することは困難である。しかしながら、上述した加熱処理後に、耐湿試験を行うと、析出物が成長し、円相当径で１μｍφ以上となって顕微鏡で確認できるレベルになることもある。
【発明の効果】
【００１８】
本発明によれば、密着性不良による界面剥離やクラックを起因とした加熱によるオリゴマーの析出を防止することができる。
【図面の簡単な説明】
【００１９】
【図１】本発明の静電容量式タッチパネルの一実施形態を示す断面図
【図２】本発明の静電容量式タッチパネルの他の実施形態を示す断面図
【図３】本発明の抵抗膜式タッチパネルの一実施形態を示す断面図
【発明を実施するための形態】
【００２０】
まず、本発明の静電容量式タッチパネルの製造方法の実施の形態について説明する。本発明の静電容量式タッチパネルの製造方法は、製造工程に加熱工程を含んでなる、透明基板の少なくとも片面に透明導電層を有してなる静電容量式タッチパネルの製造方法において、前記透明基板として、透明プラスチックフィルムの表面に、ポリアミドイミド樹脂を含有する厚みが３０〜１２０ｎｍの被膜を有する構成を一部に含む積層体、を用いてなることを特徴とするものである。
【００２１】
静電容量式タッチパネルは、表面型（Surface Capacitive）と投影型（Projected
Capacitive）に分けることができる。
【００２２】
表面型の静電容量式タッチパネル７の実施の形態を図１に示す。この図では、透明基板１の一方の面に透明導電層２、保護層３を有し、他方の面に電磁波シールド層４を有してなる透明導電性積層板に基本回路が接続されている。
【００２３】
基本回路は駆動信号に正弦波を用い、透明導電層にごく微弱な電流を四隅同時に流した定電圧回路が一般的である。人がタッチしていない時は四隅同時電位のため、パネルにはほとんど電流は流れないが、ある点に指が触れると、人体容量によりパネル上を流れる電流が変化する。その時の電流変化量は、四隅からタッチ点までの距離に反比例する。そして、電流を電圧に変換して座標を決定している。
【００２４】
投影型の静電容量式タッチパネル７の構成の実施の形態を図２に示す。この図では、透明基板１の一方の面に透明導電層２、保護層３を有し、他方の面に透明導電層２、引き出し電極線５、保護層３を有する構成からなっている。
【００２５】
投影型の静電容量式タッチパネルでは、一方の透明導電層はＸ座標を認識するＸ電極から形成され、他方の透明導電層はＹ座標を認識するＹ電極から形成されている。タッチ点の座標は、指が接近して生じたＸ−Ｙ電極間の電圧変化を検出し、そこから決定している。
【００２６】
本発明においては、静電容量タッチパネルの透明基板として、透明プラスチックフィルムの表面に、ポリアミドイミド樹脂を含有する厚みが３０〜１２０ｎｍの被膜（以下、単に「被膜」という場合もある）を有する構成を一部に含む積層体を用いる。このような透明基板は、透明プラスチックフィルムの表面の被膜により、透明基板表面へのオリゴマー析出を防止できる。
【００２７】
透明プラスチックフィルムとしては、例えば透明ポリエステルフィルムなどが用いられる。透明プラスチックフィルムの厚みは特に限定されない。また、透明プラスチックフィルムは表面に易接着処理が施されていてもよい。
【００２８】
透明プラスチックフィルムの表面に設ける被膜は、ポリアミドイミド樹脂を含有する厚みが３０〜１２０ｎｍのものである。ポリアミドイミド樹脂を含有する被膜は、易接着処理なしでも透明プラスチックフィルムとの密着性、特に透明ポリエステルフィルムとの密着性が良好であり、薄膜でありながらオリゴマーの析出を防止できるものである。
【００２９】
ポリアミドイミド樹脂は、無水トリメリット酸とジイソシアネートとの反応、無水トリメリット酸クロライドとジアミンとの反応により得ることができる。ポリアミドイミド樹脂は従来公知のものを使用できるが、ガラス転移温度が２５０℃以上のものがオリゴマーをより防止できる点で好ましい。また、ポリアミドイミド樹脂の数平均分子量は、オリゴマー析出防止性の観点から、５千以上であることが好ましく、樹脂の溶解性の観点から、１万以下であることが好ましい。
【００３０】
被膜の厚みは３０〜１２０ｎｍ、好ましくは５０〜８０ｎｍである。厚みを３０ｎｍ以上とすることにより、オリゴマーの析出防止効果を十分に発揮することができ、１２０ｎｍ以下とすることにより、折り曲げ加工時にクラックが発生することなく、加工適正を良好にすることができる。また、５０ｎｍ以下とすることにより、ブロッキングを防止しやすくすることができる。
【００３１】
被膜中には、本発明の効果を阻害しない範囲で、他の樹脂や、樹脂以外の他の成分を含有していてもよい。なお、本発明の効果を発揮しやすくするため、被膜中の全固形分に占めるポリアミドイミド樹脂の割合は、５０重量％以上であることが好ましく、７０重量％以上であることがより好ましい。
【００３２】
被膜中には、ブロッキングを防止するために、微粒子を含有することが好ましい。微粒子は、分散性や透明性などを考慮すると、一次粒子径は０．５〜１００ｎｍ程度であることが好ましい。また、微粒子は無機系のものであれば特に制限されることなく使用できるが、ブロッキング防止性、透明性の観点から、コロイダルシリカが好ましい。なお、被膜中の全固形分に占める微粒子の割合は、上限が５０重量％以下であることが好ましく、３０重量％以下であることが好ましく、下限が０．１重量％以上であることが好ましく、１重量％以上であることがより好ましい。
【００３３】
被膜は、被膜を構成する材料を含む塗料組成物を、公知の塗布法により塗布し、５０〜１２０℃程度で乾燥することにより形成することができる。
【００３４】
被膜は透明プラスチックフィルムの両側の表面に設けられていることが好ましい。透明プラスチックフィルムの一方の表面のみに被膜を有する場合、透明プラスチックフィルムの他方の表面に、オリゴマー防止効果を有する機能性膜を有することが好ましい。
【００３５】
機能性膜としては、ハードコート膜、反射防止膜、ガスバリア膜などがあげられる。これらの機能性膜は、当該性能を実現し得る樹脂や無機化合物から形成することができる。たとえば、ハードコート膜の場合、熱硬化性樹脂や電離放射線硬化性樹脂の硬化性樹脂を塗布・乾燥・硬化することなどにより形成することができ、ガスバリア膜の場合、シリカを真空蒸着、スパッタリング、イオンプレーティングすることなどにより形成することができる。
【００３６】
また、ハードコート膜の場合、オリゴマー防止性の観点から架橋密度が高いことが好ましい。架橋密度の指標はハードコート膜表面の鉛筆硬度（ＪＩＳ−Ｋ５４００：１９９０）で表すことができる。ハードコート膜の鉛筆硬度はＨ以上であることが好ましく、２Ｈ以上であることがより好ましく、３Ｈ以上であることがさらに好ましい。
【００３７】
上述したような透明基板１としては、例えば、透明プラスチックフィルム１１の両側の表面に被膜１２を有する積層体（積層体ａ）や、透明プラスチックフィルム１１の一方の表面に被膜１２を有し、他方の表面に機能性膜１４する積層体（積層体ｂ、図３）、積層体ａどうしを接着層１３を介して貼り合わせたもの（図１，２）、積層体ａとｂとを接着層１３を介して貼り合わせたもの、積層体ｂどうしを接着層１３を介して貼り合わせたものなどがあげられる。
【００３８】
以上のような静電容量式タッチパネルは従来公知の方法で製造できるが、その製造過程において、ＩＴＯ（透明導電層）を結晶化させる際や、銀ペーストを用いて配線や電極を印刷・乾燥する際に加熱工程が必要となる。したがって、透明基板として、透明プラスチックフィルムの表面に、ポリアミドイミド樹脂を含有する厚みが３０〜１２０ｎｍの被膜を有する構成を一部に含む積層体を用いることにより、製造過程の加熱工程でオリゴマーが析出することを防止できる。
【００３９】
次に、本発明の抵抗膜式タッチパネルの製造方法の実施の形態について説明する。本発明の抵抗膜式タッチパネルの製造方法は、製造工程に加熱工程を含んでなる、透明基板上に透明導電層を有してなる上部電極および下部電極の透明導電層どうしを対向するようにスペーサーを介して配置してなる抵抗膜方式タッチパネルの製造方法において、前記上部及び／又は下部の透明基板として、透明プラスチックフィルムの表面に、ポリアミドイミド樹脂を含有する厚みが３０〜１２０ｎｍの被膜を有する構成を一部に含む積層体、を用いてなることを特徴とするものである。
【００４０】
抵抗膜式タッチパネルの実施の形態を図３に示す。この図では、透明基板１の一方の面に透明導電層２を有する上部電極と、透明基板１の一方の面に透明導電層２を有する下部電極とを、上部電極および下部電極の透明導電層２どうしを対向するようにスペーサー６を介して配置する構成からなっている。
【００４１】
抵抗膜式タッチパネルでは、タッチ点の上部電極と下部電極が接触して通電した際の電圧の値に応じてタッチ点の座標を決定している。なお、マルチタッチタイプの抵抗膜式タッチパネルの場合、上部電極と下部電極の短冊方向を直交させるようにして配置する。
【００４２】
本発明の抵抗膜式タッチパネルの製造方法においては、抵抗膜式タッチパネルの透明基板として、透明プラスチックフィルムの表面に、ポリアミドイミド樹脂を含有する厚みが３０〜１２０ｎｍの被膜（以下、単に「被膜」という場合もある）を有する構成を一部に含む積層体を用いる。このような透明基板は、被膜と透明プラスチックフィルムとの密着性、特に被膜と透明ポリエステルフィルムとの密着性が良好であり、薄膜でありながらオリゴマーの析出を防止できるものである。
【００４３】
抵抗膜式タッチパネルの透明基板の実施の形態は、上述した静電容量式タッチパネルの透明基板と同様である。かかる透明基板は、抵抗膜式タッチパネルの上部電極のみに用いても良いし、下部電極のみに用いても良いし、双方に用いても良い。
【００４４】
以上のような抵抗膜式タッチパネルは従来公知の方法で製造できるが、その製造過程において、ＩＴＯ（透明導電層）を結晶化させる際や、銀ペーストを用いて配線や電極を印刷・乾燥する際に加熱工程が必要となる。したがって、透明基板として、透明プラスチックフィルムの表面に、ポリアミドイミド樹脂を含有する厚みが３０〜１２０ｎｍの被膜を有する構成を一部に含む積層体を用いることにより、製造過程の加熱工程でオリゴマーが析出することを防止できる。
【実施例】
【００４５】
以下、本発明の実施形態をより具体化した実施例を挙げ、さらに詳細に説明する。なお、本実施例において「部」、「％」は、特に示さない限り重量基準である。
【００４６】
１．透明基板の作製
［実験例１］
厚み１２５μｍの両面が易接着処理された透明ポリエステルフィルム（コスモシャインA4350：東洋紡績社）の一方の面に、下記処方の塗布液ａを塗布、乾燥し、厚み３５ｎｍの被膜を形成した。
【００４７】
＜塗布液ａ＞
・ポリアミドイミド樹脂（固形分：２５％）            １部
（バイロマックスHR-14ET：東洋紡績社）
（ガラス転移温度２５０℃、数平均分子量１０×１０3）
・希釈溶剤                                        ２４部
【００４８】
次いで、上記透明ポリエステルフィルムの他方の面に、下記処方の塗布液ｂを塗布、乾燥、紫外線照射し、厚み７．２μｍのハードコート層を形成し、透明基板を得た。
【００４９】
＜塗布液ｂ＞
・電離放射線硬化型樹脂組成物（固形分１００％）    １０部
（ビームセット５７５、荒川化学工業社）
・光重合開始剤                                  ０．５部
（イルガキュア651：チバ・ジャパン社）
・希釈溶剤                                        ２３部
【００５０】
［実験例２］
ポリアミドイミド樹脂を、東洋紡績社製の製品名バイロマックスHR-15ET（固形分２５％）、ガラス転移温度２６０℃、数平均分子量６×１０3）に変更し、被膜の厚みを１１５ｎｍに変更した以外は、実験例１と同様にして透明基板を得た。
【００５１】
［実験例３］
塗布液ａを下記処方の塗布液ｃに変更した以外は、実験例１と同様にして透明基板を得た。
＜塗布液ｃ＞
・テトラエトキシシランの加水分解液（固形分２％）  １０部
・希釈溶剤                                          ５部
【００５２】
［実験例４］
塗布液ａを下記処方の塗布液ｄに変更した以外は、実験例１と同様にして透明基板を得た。
＜塗布液ｄ＞
・セルロースアセテートプロピオネート            ０．３部
（ＡＣ３５３３Ｂ：イーストマンコダック社）
・希釈溶剤                                        ３０部
【００５３】
［実験例５］
塗布液ａを下記処方の塗布液ｅに変更した以外は、実験例１と同様にして透明基板を得た。
＜塗布液ｅ＞
・ポリアリレート樹脂                            ０．３部
（ユニファイナーM-1000：ユニチカ社）
・希釈溶剤                                        ３０部
（ガラス転移点280℃）。
【００５４】
［実験例６］
塗布液ａを塗布液ｂに変更し、被膜の厚みを１μｍに変更した以外は、実験例１と同様にして透明基板を得た。
【００５５】
［実験例７］
被膜の厚みを２０ｎｍに変更した以外は、実験例１と同様にして透明基板を得た。
【００５６】
［実験例８］
被膜の厚みを１３０ｎｍに変更した以外は、実験例１と同様にして透明基板を得た。
【００５７】
［実験例９］  透明ポリエステルフィルム上に被膜を形成せず、ハードコート層のみ形成した以外は、実験例１と同様にして透明基板を得た。
【００５８】
２．評価
実験例１〜９により得られた透明基板について、下記特性を評価した。結果を表１に示す。
【００５９】
（１）耐熱性
（１−１）オリゴマー析出防止性（顕微鏡）
得られた透明基板を１５０℃のオーブンに投入し、４時間後に取り出した。次に、取り出した透明基板の被膜側を顕微鏡（２００倍）で観察し、１０視野当たり（面積０．５ｍｍ2）に、円相当径で１μｍφ以上の析出物が１０個以下であった（オリゴマーの析出が全く認められなかった）ものを「○」、上記析出物が２０個を超え５０個未満であった（オリゴマーの析出がやや認められたが問題なしと考えられる）ものを「△」、上記析出物が５０個を超えた（オリゴマーの析出が認められた）ものを「×」として評価した。
【００６０】
（１−２）オリゴマー析出防止性（ヘーズ変化率）
得られた透明基板に対し、ヘーズメータＮＤＨ２０００（日本電色社）を用いてヘーズ値「％」（ＪＩＳ−Ｋ７１３６：２０００）を測定し、加熱前ヘーズ値を得た。その後、透明基板を１５０℃のオーブンに投入して４時間後に取り出した。次に、取り出した透明基板のヘーズ値を上記同様に測定し、加熱後ヘーズ値を得た。そして、下記式により加熱前後のヘーズ変化率「％」を算出した。その結果、ヘーズ値の変化率が０．５％以下の場合を「○」、０．５％超の場合を「×」として評価した。
ヘーズ値の変化率＝（加熱前ヘーズ値−加熱後ヘーズ値）
【００６１】
（１−３）オリゴマー析出防止性（折り曲げ試験後）
得られた透明基板を被膜が外側になるように２つに折り曲げた後、１５０℃のオーブンに投入し、４時間後に取り出した。次に、取り出した透明基板の被膜側を上記（１−１）と同様に観察し、同様の基準で評価した。
【００６２】
（２）折り曲げ試験による耐クラック性
上記（１−３）と同様に、得られた透明基板を被膜が外側になるように２つに折り曲げ、その折り曲げた部分の被膜にクラックを生じるか否かを目視で観察した。その結果、クラックが確認できなかったものを「○」、クラックを確認できたものを「×」として評価した。
【００６３】
（３）密着性
透明ポリエステルフィルムとして、厚み１２５μｍの片面が易接着処理された透明ポリエステルフィルム（ルミラーU49K：東レ社）を用い、当該フィルムの非易接着処理面に被膜を形成し、ハードコート層を形成しなかった以外は、実験例１〜８と同様にして、実験例１’〜８’の透明基板を得た。得られた透明基板の透明プラスチックフィルムと被膜との密着性を碁盤目テープ法（ＪＩＳ−Ｋ５６００−５，６）により評価した。碁盤目テープ法による剥離試験の結果、碁盤目部分が全く剥離しなかったものを「○」、碁盤目部分が剥離したものを「×」として評価した。
【００６４】
【表１】
2012185587.tif 000003
【００６５】
表１から明らかなように、実験例１，２の透明基板は、被膜がポリアミドイミド樹脂から形成されていることから、オリゴマー析出防止性に優れるとともに、透明プラスチックフィルムとの密着性にも優れるものであった。
【００６６】
なお、上記透明基板を用いて静電容量式タッチパネルおよび抵抗膜式タッチパネルを製造したところ、製造過程の加熱工程でオリゴマーが析出することはなかった。
【符号の説明】
【００６７】
１・・・・透明基板
１１・・・透明プラスチックフィルム
１２・・・被膜
１３・・・接着層
１４・・・ハードコート層
２・・・・透明導電層
３・・・・保護層
４・・・・電磁波シールド層
５・・・・引き出し電極線
６・・・・スペーサー
７・・・・静電容量式タッチパネル
８・・・・抵抗膜式タッチパネル
【図１】
2012185587.tif 000004
【図２】
2012185587.tif 000005
【図３】
2012185587.tif 000006